(57)【要約】【課題】  高画質、印画画像の経時による光沢低下の無い画像保存性を有する電子写真用転写シートを提供。【解決手段】  支持体と、その一面上にトナー受容層、他の一面上にバリア層（Ａ）とを有し、前記バリア層（Ａ）が膨潤性無機層状化合物と接着剤を主成分とし、前記膨潤性無機層状化合物は、粒子平均長径が０．１〜１００μｍ、かつアスペクト比（層状化合物の粒子平均長径／厚さの比）が１００〜５０００であることを特徴とするものである。前記支持体と、その一面上に形成されたトナー受容層との間に中間層として、熱可塑性樹脂層、顔料下塗り層およびバリア層（Ｂ）から選ばれた少なくとも１層を有することが好ましい。【選択図】      なし【特許請求の範囲】
【請求項１】
支持体と、その一面上にトナー受容層、他の一面上にバリア層（Ａ）とを有する電子写真用転写シートにおいて、前記バリア層（Ａ）が膨潤性無機層状化合物と接着剤を主成分とし、前記膨潤性無機層状化合物は、粒子平均長径が０．１〜１００μｍ、かつアスペクト比（層状化合物の粒子平均長径／厚さの比）が１００〜５０００であることを特徴とする電子写真用転写シート。
【請求項２】
前記支持体と、その一面上に形成されたトナー受容層との間に中間層として、熱可塑性樹脂層、顔料下塗り層およびバリア層（Ｂ）から選ばれた少なくとも１層を有する請求項１記載の電子写真用転写シート。
【請求項３】
前記バリア層（Ｂ）が膨潤性無機層状化合物と接着剤とを主成分とし、前記膨潤性無機層状化合物は、粒子平均長径が０．１〜１００μｍ、かつアスペクト比（層状化合物の粒子平均長径／厚さの比）が１００〜５０００である請求項２記載の電子写真用転写シート。
【請求項４】
前記バリア層（Ａ）および／またはバリア層（Ｂ）に用いる接着剤が、スチレン−ブタジエンゴム（ＳＢＲ）、アクリル−スチレン樹脂、メタクリレート−ブタジエン樹脂、アクリロニトリル−ブタジエン樹脂、ポリエステル樹脂、ポリウレタン樹脂から選ばれる少なくとも１種の高分子化合物である請求項１〜３のいずれかに記載の電子写真用転写シート。
【請求項５】
開封時の含有水分率が、３．０〜６．５％である請求項１〜４のいずれか１項に記載の電子写真用転写シート。
【発明の詳細な説明】
【技術分野】
【０００１】
本発明は、電子写真用転写シートに関するものである。更に詳しくは、高画質、および高画像保存性を有し、かつ安価な電子写真用転写シートに関するものである。
【背景技術】
【０００２】
電子写真法によりカラー画像を形成する方法としては、潜像担持体に、色分解光を照射して色別に潜像を形成する潜像形成工程と、前記潜像を、Ｙ（イエロー）、Ｍ（マゼンタ）、Ｃ（シアン）等の各色のトナーにより逐次現像して色別にトナー像を形成する現像工程と、形成されたトナー像を色別に形成する度に被転写体に重ね合わせて転写する転写工程と、前記被転写体に転写されたトナー像を加熱圧着する定着工程と、からなる画像形成方法がある。また別の方法としては、潜像形成工程と、色別のトナー像を潜像担持体に形成する現像工程と、形成されたトナー像を中間転写体に転写する第１の転写工程と、前記中間転写体に転写されたトナー像を被転写体に転写する第２の転写工程と、定着工程と、からなる画像形成方法もある。
【０００３】
これら画像形成方法で使用されるトナーは、通常、着色剤として各種の染料又は顔料をバインダー樹脂中に分散含有させることにより構成される。前記着色剤の粒子径は、数〜数十μｍである。トナーの受容体としての転写シートは、普通紙や、一般の印刷用紙などのコート紙のような紙基材が使用される。カラー画像は前記紙基材の表面に複数層重ね合わされた前記トナーが加熱定着されることにより形成される。前記カラー画像は、例えば、特開昭６３−９２９６５号公報（特許文献１）によれば、１０〜１００μｍ程度の凹凸を有するトナー層が形成されてなる。したがって前記トナー層表面の凹凸により、前記カラー画像の光沢にムラが生じてしまう。すなわち、前記カラー画像に入射する照明光が、凹凸の激しい前記カラー画像の表面で乱反射するため、肉眼で前記カラー画像を観察すると、該カラー画像の光沢性が不十分になる。
【０００４】
前記の問題点を改善するために、特開昭６３−９２９６５号公報（特許文献１）によれば、基材表面に熱可塑性透明樹脂層（トナー受容層）を設け、トナー像を熱ロール定着器により前記熱可塑性透明樹脂層に埋め込む方法が開示されている。また、特開平５−１２７４１３号公報（特許文献２）によれば、ガラス転移温度が４０〜７０℃であり、テトラヒドロフランに可溶な架橋樹脂よりなる透明樹脂層（トナー受容層）を有する画像転写シート表面にトナー像をのせ、これをベルト状定着器で前記透明樹脂層に埋め込む方法が開示されている。さらに特開平５−２１６３２２号公報（特許文献３）及び特開平６−１１９８２号公報（特許文献４）によれば、熱可塑性樹脂が塗設されている画像転写シートの表面にトナー像を転写し、ベルト状定着器により前記トナー像を前記熱可塑性樹脂層（トナー受容層）に埋め込む方法が開示されている。
【０００５】
また前記ベルト状の定着器を使用しないでも、光沢ムラのないグロスマッチングが得られる転写シートも提唱されている。例えば、特開平１０−２２１８７７号公報（特許文献５）によれば、転写シート表面の透明樹脂（熱可塑性樹脂）の平均分子量（Ｍｗａ）とカラートナーの結着樹脂の平均分子量（Ｍｗｂ）との間にＭｗａ−Ｍｗｂ≧１００００の関係を有し、且つ、前記透明樹脂のトナーの定着温度における前記カラートナーの結着樹脂との溶融傾斜角を４０度以下に調整した電子写真用転写シートが提案されている。また、特開平１１−１６０９０５号公報（特許文献６）によれば、転写シート表面の透明受像層（トナー受容層）の数平均分子量（Ｍｎ）が５０００〜２００００の範囲であり、且つ、前記透明樹脂層のガラス転移温度が３０〜８５℃の範囲である電子写真用転写シートが提唱されている。
【０００６】
これら各公報に記載の技術によれば、トナー像を被転写体表面に定着する際に、前記トナー像は熱ロールにより加圧されながら加熱溶融されて定着される。このように定着されて形成されたカラー画像では、前記トナー像が前記転写体表面の透明樹脂層（トナー受容層）中に埋め込まれるので、前記カラー画像の表面凹凸は小さくなる。このため、前記カラー画像表面に入射した光の乱反射が軽減され、光沢ムラのないグロスマッチング性の高い高品位のカラー画像（以下、「画像光沢の均一性」ともいう。）を得ることが可能である。一方、記録後の光沢ムラのない高品位記録物については、経時的な光沢度低下も目立ち易く、その品位が損なわれてしまうという問題がある。
【０００７】
本発明者らは鋭意研究の結果、この光沢度低下の原因は、支持体中の紙基材の水分が経時的に変化することによって、紙基材内部の伸縮が発生して、記録画像表面の均一性が損なわれていくことによって起こることを見出した。その対策として、紙基材の防湿処理を施すことが考えられた。紙基材の防湿処理を施す方法として紙基材の両面にポリオレフィン樹脂をラミネートしたものを支持体として使用することが考えられ、同構成は高画質画像を得る目的で、特開平８−２１１６４５号公報（特許文献７）の他多数が提案されている。しかしながら紙基材の両面にポリオレフィン樹脂をラミネートしたものを支持体として使用した場合、熱定着時にポリオレフィン樹脂ラミネート層が軟化してしまい、記録画像表面が荒れてしまう、所謂「熱マケ」が生じるため、満足な記録画像が得られない。
【０００８】
【特許文献１】特開昭６３−９２９６５号公報
【特許文献２】特開平５−１２７４１３号公報
【特許文献３】特開平５−２１６３２２号公報
【特許文献４】特開平６−１１９８２号公報
【特許文献５】特開平１０−２２１８７７号公報
【特許文献６】特開平１１−１６０９０５号公報
【特許文献７】特開平８−２１１６４５号公報
【発明の開示】
【発明が解決しようとする課題】
【０００９】
本発明は上記のような事情に鑑みてなされたものであり、その目的は電子写真用転写シートにおいて、高画質、印画画像の経時による光沢低下の無い画像保存性を有する電子写真用転写シートを提供することにある。
【課題を解決するための手段】
【００１０】
本発明に係る電子写真用転写シートは、支持体と、その一面上にトナー受容層、他の一面上にバリア層（Ａ）とを有し、前記バリア層（Ａ）が膨潤性無機層状化合物と接着剤を主成分とし、前記膨潤性無機層状化合物は、粒子平均長径が０．１〜１００μｍ、かつアスペクト比（層状化合物の粒子平均長径／厚さの比）が１００〜５０００であることを特徴とするものである。
【００１１】
前記支持体と、その一面上に形成されたトナー受容層との間に中間層として、熱可塑性樹脂層、顔料下塗り層およびバリア層（Ｂ）から選ばれた少なくとも１層を有することが好ましく、前記バリア層（Ｂ）が膨潤性無機層状化合物と接着剤とを主成分とし、前記膨潤性無機層状化合物は、粒子平均長径が０．１〜１００μｍ、かつアスペクト比（層状化合物の粒子平均長径／厚さの比）が１００〜５０００であることが好ましい。さらに、前記バリア層（Ａ）および／またはバリア層（Ｂ）に用いる接着剤が、スチレン−ブタジエンゴム（ＳＢＲ）、アクリル−スチレン樹脂、メタクリレート−ブタジエン樹脂、アクリロニトリル−ブタジエン樹脂、ポリエステル樹脂、ポリウレタン樹脂から選ばれる少なくとも１種の高分子化合物であることが好ましい。本発明に係る電子写真用転写シートは、開封時の含有水分率が、３．０〜６．５％であることが特に好ましい。
【発明の効果】
【００１２】
本発明の電子写真用転写シートは、高画質画像が得られ、印画画像の経時による光沢低下の無い画像保存性を有する電子写真用転写シートが得られる。
【発明を実施するための最良の形態】
【００１３】
以下に、本発明について詳細に説明する。
本発明者らは、前記印画画像の経時による光沢低下の問題を解決すべく、様々なバリア層（Ａ）の材料を探索した。そこで、平板状の顔料を用い、記録画像表面の経時的光沢度低下の問題を解決する方法を検討した。鋭意研究を重ねた結果、バリア層（Ａ）に膨潤性無機層状化合物を含有させることにより顕著な光沢度低下の防止効果が発現されることを見出した。これは膨潤性無機層状化合物の結晶性が非常に高く、記録物の保管時にも支持体内外の水分を通過させないことによるもので、膨潤性無機層状化合物を支持体上に、平行に敷き詰め、さらに多数積層し、同時に高分子化合物で膨潤性無機層状化合物同士や中間層と結着させることで高い防湿効果を得ることにより、顕著な光沢度低下の防止効果が発現される。
【００１４】
膨潤性無機層状化合物の具体例としては、グラファイト、リン酸塩系誘導体型化合物（リン酸ジルコニウム系化合物等）、カルコゲン化物、ハイドロタルサイト類化合物、リチウムアルミニウム複合水酸化物、粘土系鉱物（例えば合成マイカ、合成スメクタイト）等を挙げることができる。
【００１５】
グラファイト、リン酸塩系誘導体型化合物（リン酸ジルコニウム系化合物等）、カルコゲン化物、ハイドロタルサイト類化合物、リチウムアルミニウム複合水酸化物は、単位結晶層が互いに積み重なって層状構造を有する化合物ないし物質である。ここで層状構造とは、原子が共有結合等によって強く結合して密に配列した面が、ファン・デル・ワールス力等の弱い結合力によって略平行に積み重なった構造をいう。
【００１６】
ここで、カルコゲン化物とは、ＩＶ族（Ｔｉ，Ｚｒ，Ｈｆ）、Ｖ族（Ｖ，Ｎｂ，Ｔａ）及び／又はＶＩ族（Ｍｏ，Ｗ）元素のジカルコゲン化物であって、式ＭＸ2（Ｍは上記元素、Ｘはカルコゲン（Ｓ，Ｓｅ，Ｔｅ）を示す。）で表わされるものをいう。
【００１７】
粘土系鉱物は、一般に、シリカの四面体層の上部に、アルミニウムやマグネシウム等を中心金属にした八面体層を有する２層構造を有するタイプと、シリカの四面体層が、アルミニウムやマグネシウム等を中心金属にした八面体層を両側から狭んでなる３層構造を有するタイプに分類される。前者の２層構造タイプとしては、カオリナイト族、アンチゴライト族等を挙げることができ、後者の３層構造タイプとしては、層間カチオンの数によってスメクタイト族、バーミキュライト族、マイカ族等を挙げることができる。粘土系鉱物として、具体的には、カオリナイト、ディッカイト、ナクライト、ハロイサイト、アンチゴライト、クリソタイル、パイロフィライト、モンモリロナイト、ヘクトライト、テトラシリリックマイカ、ナトリウムテニオライト、マーガライト、タルク、バーミキュライト、ザンソフィライト、緑泥石等を挙げることができる。その他の例については、白水晴雄著、「粘土鉱物学」、１９８８年、（株）朝倉書店などの文献を参照することができる。
【００１８】
本発明の膨潤性無機層状化合物としては、粘土系鉱物の中でも、好ましくはスメクタイト族、バーミキュライト族、マイカ族等が使用される。スメクタイト族としては、例えば、モンモリロナイト、ハイデライト、ノントロナイト、サポナイト、鉄サポナイト、ヘクトライト、ソーコナイト、スチブンサイト等がより好ましく使用される。
【００１９】
これら膨潤性無機層状化合物は天然品（粘土系鉱物）以外にも、合成品、加工処理品（例えばシランカップリング剤の表面処理品）のいずれであってもよく、例えば、合成スメクタイトとしては、式Ｎａ０．１〜１．０Ｍｇ２．４〜２．９Ｌｉ０．０〜０．６Ｓｉ３．５〜４．０Ｏ９．０〜１０．６（ＯＨ及び／又はＦ）１．５〜２．５で示されるものが挙げられる。また、合成スメクタイトや合成マイカの製造方法には、水熱反応法（特開平６−３４５４１９号公報参照）、固相反応法、熔融法（特開平５−２７０８１５号公報参照）の３つの合成方法がある。
【００２０】
水熱反応法は、珪酸塩、マグネシウム塩、アルカリ金属イオン、アルカリ金属塩、フッ素イオンなど各種原料を含んだ水溶液あるいは水性スラリーをオートクレーブやパイプリアクターの中で１００〜４００℃の高温、高圧化のもとで反応させ、合成させる方法である。水熱反応法では、結晶の成長が遅いため一般に大きな粒子のものが得られず、粒子径が１０〜１００ｎｍのものがほとんどである。しかしながら、水熱反応においても、低濃度、低温、長時間の条件で合成すれば粒子径が１μｍ以上の大きな粒子を製造することは可能である。しかしながら、この場合、製造コストが極端に高くなるといった問題がある。
【００２１】
固相反応法はタルクと珪フッ化アルカリと他の原料とともに４００〜１，０００℃の範囲で数時間反応させ、合成マイカを製造する方法である。固相反応は原料のタルクの構造を残したまま元素移動を起こしてマイカが生成される（トポタキシー）ため、得られる合成マイカの品質が原料のタルクの物性やその不純物に依存したり、元素移動を完全にコントロールできないため、合成マイカの純度や結晶化度が低い場合がある。
【００２２】
熔融法は、無水珪酸、酸化マグネシウム、酸化アルミニウム、珪フッ化カリウム、炭酸カリウム、その他の原料をマイカの熔融点（例えば１，５００℃）以上で熔融後、徐冷結晶化し、合成マイカや合成スメクタイトを製造する方法である。また加熱方法の違いにより、外熱式熔融法と内熱式熔融法がある。外熱式熔融法は、原料を入れたルツボを熔融点以上の温度の室に入れて昇温後、熔融点以下の温度の室に移動させて製造する方法であるが、ルツボの費用等が高コストとなる。内熱式熔融法は黒鉛（炭素）電極や金属電極を備えた容器中で通電により原料を加熱熔融させた後、冷却させる方法であり、熔融合成法においては内熱式熔融法が一般的である。熔融合成法は冷却結晶化した塊を粉砕、粉級することにより粒子径をコントロールした合成品を製造することができる。熔融合成法は原料として純度が高い原料を使用することができ、熔融化するため原料が均一に混合できるため、結晶化度が高く、粒子径が大きく、純度の高い合成マイカや合成スメクタイトを製造することができるといった利点がある。
【００２３】
合成膨潤性無機層状化合物としては、例えば、フッ素金雲母（ＫＭｇ３ＡｌＳｉ３Ｏ１０Ｆ、熔融法又は固相反応法）、カリウム四珪素雲母（ＫＭｇ２．５Ｓｉ４Ｏ１０Ｆ２、熔融法）、ナトリウム四珪素雲母（ＮａＭｇ２．５Ｓｉ４Ｏ１０Ｆ２、熔融法）、ナトリウムテニオライト（ＮａＭｇ２ＬｉＳｉ４Ｏ１０Ｆ２、熔融法）、リチウムテニオライト（ＬｉＭｇ２ＬｉＳｉ４Ｏ１０Ｆ２、熔融法）などの合成マイカ、或はナトリウムヘクトライト（Ｎａ０．３３Ｍｇ２．６７Ｌｉ０．３３Ｓｉ４．０Ｏ１０（ＯＨ又はＦ）２、水熱反応法又は熔融法）、リチウムヘクトライト（Ｎａ０．３３Ｍｇ２．６７Ｌｉ０．３３Ｓｉ４．０Ｏ１０（ＯＨ又はＦ）２、水熱反応法又は熔融法）、サポナイト（Ｎａ０．３３Ｍｇ２．６７ＡｌＳｉ４．０Ｏ１０（ＯＨ）２、水熱反応法）などの合成スメクタイトが挙げられる。
【００２４】
前記の膨潤性無機層状化合物の中でも、ナトリウム四珪素雲母、ナトリウムテニオライト、リチウムテニオライト等の合成マイカ、ナトリウムヘクトライト、リチウムヘクトライト、サポナイト等の合成スメクタイト、及びモンモリロナイト等の天然スメクタイトがより好ましく使用される。これらの中でもナトリウム四珪素雲母が特に好ましく、熔融合成法により、所望の粒子径、アスペクト比、結晶性のものが得られる。
【００２５】
粘土鉱物の市販品としては、例えば、一般にナトリウムベンナイトと呼ばれる天然のベントナイトや、クニピア（商品名、天然モンモリロナイト、クニミネ工業社製）、スメクトン（商品名、水熱反応法合成スメクタイト、クニミネ工業社製）、ビーガム（商品名、バンダービルト社製）、ラポナイト（商品名、ラポルテ社製）、ＤＭクリーンＡ、ＤＭＡ−３５０、Ｎａ−Ｔｓ（商品名、３種類とも熔融法合成マイカ、ナトリウム四珪素雲母、トピー工業社製）、ベンゲル（商品名、豊順洋行社製）等を挙げることができ、これらは単独で用いても、２種以上を混合して用いてもよい。
【００２６】
本発明で好ましく使用される膨潤性無機層状化合物は、水中で容易に膨潤、へき開及び分散する膨潤性無機層状化合物である。膨潤性無機層状化合物の溶媒への「膨潤・へき開」性の程度は、「膨潤・へき開」試験により評価することができる。膨潤性無機層状化合物の膨潤性は、約５ｍｌ／２ｇ以上が好ましく、より好ましくは約２０ｍｌ／２ｇ以上である。膨潤性無機層状化合物の膨潤力の具体例は、クニピア(膨潤力：６５ｍｌ／２ｇ以上)、スメクトン(膨潤力：６０ｍｌ／２ｇ以上)、ＤＭクリーンＡ、ＤＭＡ−３５０、Ｎa−Ｔs(膨潤力：３０ｍｌ／２ｇ以上)、ＭＥ−１００(商品名、コープケミカル社製、膨潤力：２０ｍｌ／２ｇ以上)及びベンゲル(膨潤力：３８ｍｌ／２ｇ以上)である。
【００２７】
膨潤性試験を詳述する。試験容器として１００ｍｌメスシリンダーを用い、溶媒１００ｍｌに対して、膨潤性無機層状化合物２ｇをゆっくり加えて静置した後、２３℃、２４時間後の膨潤性無機層状化合物分散層と上澄み層との界面の目盛から、膨潤性無機層状化合物分散層の体積を読む。この数値（ｍｌ／２ｇ）が大きい程、膨潤性が高く好ましい。溶媒としては、好ましくは水が使用される。
【００２８】
一方、該膨潤性無機層状化合物のへき開性は、約５ｍｌ／２ｇ以上が好ましく、より好ましくは約２０ｍｌ／２ｇ以上である。へき開測定用の溶媒としては、膨潤性無機層状化合物の密度より小さい密度を有する溶媒が使用され、好ましくは、水が用いられる。
【００２９】
ここで、へき開性試験を詳述する。膨潤溶媒１５００ｍｌに、膨潤性無機層状化合物３０ｇをゆっくり加え、分散機（商品名：デスパーＭＨ−Ｌ、浅田鉄工社製、羽根径５２ｍｍ、回転数３１００ｒｐｍ、容器容量３Ｌ、底面−羽根間の距離２８ｍｍ）にて周速８．５ｍ／ｓｅｃで９０分間分散した後（溶媒の温度：２３℃）、分散液１００ｍｌをとり、メスシリンダーに入れて６０分間静置後、膨潤性無機層状化合物分散層と上澄み層との界面から、膨潤性無機層状化合物分散層の体積を読む。
【００３０】
膨潤性無機層状化合物としては、そのアスペクト比が１００〜５０００のものが用いられ、好ましくはアスペクト比は５００〜５０００である。アスペクト比が１００未満では、光沢度低下が生じることがあり、一方、アスペクト比が５０００を超えると、画像の均一性が劣ることがある。アスペクト比（Ｚ）とはＺ＝Ｌ／ａなる関係で示されるものであり、Ｌは膨潤性無機層状化合物の水中での粒子平均長径（レーザー回折法で測定。堀場製作所製粒度分布計ＬＡ−９１０を使用、体積分布５０％のメジアン径）であり、ａは膨潤性無機層状化合物の厚みである。厚みは、バリア層の断面を走査型電子顕微鏡（ＳＥＭ）や透過型電子顕微鏡（ＴＥＭ）による写真観察によって求めた値である。膨潤性無機層状化合物の粒子平均長径は０．１〜１００μｍであり、０．３〜５０μｍが好ましく、０．５〜２０μｍがより好ましい。粒子平均長径が０．１μｍ未満になると、アスペクト比が小さくなると共に、支持体上に平行に敷き詰めることが困難になり、光沢度低下を完全には防止できない。粒子平均長径が１００μｍを超えて大きくなると、バリア層から膨潤性無機層状化合物が突きでてしまい、バリア層の表面に凹凸が発生し、トナー受容層表面の平滑度が低下して画質が悪化する。
【００３１】
本発明において、バリア層（Ａ）および／またはバリア層（Ｂ）に用いる接着剤としては、水溶性高分子及び水分散性樹脂などの水性高分子化合物が好ましく使用される。例えば、スチレン−ブタジエンゴム（ＳＢＲ）、アクリル−スチレン樹脂、メタクリレート−ブタジエン樹脂、アクリロニトリル−ブタジエン樹脂、ポリエステル樹脂、デンプン、変性デンプン、ヒドロキシエチルセルロース、メチルセルロース、カルボキシメチルセルロース、ゼラチン、カゼイン、アラビアガム、完全ケン化ポリビニルアルコール、部分ケン化ポリビニルアルコール、カルボキシ変性ポリビニルアルコール、アセトアセチル基変性ポリビニルアルコール、シラノール変性ポリビニルアルコール等のポリビニルアルコール類、エチレン−ビニルアルコール共重合体樹脂、ジイソブチレン−無水マレイン酸共重合体塩、スチレン−無水マレイン酸共重合体塩、スチレン−アクリル酸共重合体塩、エチレン−アクリル酸共重合体塩等の樹脂、尿素樹脂、ウレタン樹脂、メラミン樹脂、アミド樹脂などの水溶性高分子、及びスチレン−ブタジエン系共重合体ラテックス、アクリル酸エステル樹脂系ラテックス、メタアクリル酸エステル系共重合体ラテックス、エチレン−酢酸ビニル共重合体ラテックス、ポリエステル−ポリウレタンアイオノマー、ポリエーテル−ポリウレタンアイオノマーなどの水分散性樹脂などが挙げられる。これらの高分子化合物は単独、又は２種以上を混合して用いてもよい。
【００３２】
上記高分子化合物の中でも、スチレン−ブタジエンゴム（ＳＢＲ）、アクリル−スチレン樹脂、メタクリレート−ブタジエン樹脂、アクリロニトリル−ブタジエン樹脂、ポリエステル樹脂、ポリウレタン樹脂が好ましく用いられ、スチレン−ブタジエンゴム（ＳＢＲ）がより好ましく使用され、画像の光沢度低下の防止効果が顕著である。
本発明において、接着剤としてスチレン−ブタジエンゴム（ＳＢＲ）を用いる場合、そのガラス転移温度としては、−５０〜５０℃が好ましく、−３０〜３０℃がより好ましい。ガラス転移温度が５０℃より高い場合は、バリア層がひび割れを起こし易くなり、水分に対する満足なバリヤ性が得られなくなるため好ましくなく、また−５０℃より低い場合は、バリヤ層が粘着性を発現して、製造時にブロッキング等の問題を生じるおそれがあるため、やはり好ましくない。
【００３３】
本発明において、バリア層（Ａ）またはバリア層（Ｂ）の構成材料である膨潤性無機層状化合物と接着剤の配合比は、接着剤１００質量部に対し、膨潤性無機層状化合物１〜１００質量部が好ましく、より好ましくは、３〜５０質量部である。また、バリア層を構成する材料として、各種の無機、有機の顔料、ワックス類、金属石鹸等が使用でき、さらに必要に応じ紫外線吸収剤、蛍光染料、撥油剤、消泡剤、粘度調節剤、架橋剤、硬化剤、ｐＨ調整剤等各種添加剤を所望の効果を損なわない範囲で使用が可能である。バリア層の固形分塗工量は、０．１〜３０ｇ／ｍ２であることが好ましく、より好ましくは１〜２０ｇ／ｍ２である。バリア層の固形分塗工量が０．１ｇ／ｍ２未満であると、バリア層が十分に成膜せず、所望する光沢度低下の防止効果が発揮できないことがある。また固形分塗工量が３０ｇ／ｍ２を超えると、光沢度低下の防止効果が飽和し、経済的にも好ましくない。
【００３４】
本発明に係る電子写真用転写シートの支持体としては、セルロースパルプを主成分とする紙基材が使用される。例えば、上質紙（酸性紙、中性紙）、中質紙、コート紙、アート紙、グラシン紙が挙げられる。また合成樹脂フィルム等樹脂ラミネート紙、ポリエチレン、ポリプロピレン等のポリオレフィン、ポリエチレンテレフタレートなどのポリエステル、ポリアミド、ポリ塩化ビニル、ポリスチレンなどを主成分とした延伸フィルムや、ポリオレフィンなどの熱可塑性樹脂を主成分とする単層延伸フィルム又は多層構造フィルム（合成紙）等、およびこれらのフィルム同士、又はこれらのフィルムと他のフィルム又は紙等とを積層貼着させた複合フィルム等も使用可能である。本発明で使用されるシート状の支持体としては、２０〜３００μｍの厚さを有することが好ましい。
【００３５】
本発明においては、支持体とトナー受容層との間に中間層を設けることが可能である。本発明における中間層として、熱可塑性樹脂層、顔料下塗り層およびバリア層（Ｂ）から選ばれた少なくとも１層を有することが好ましい。
【００３６】
前記熱可塑性樹脂層は、支持体とトナー受容層との間をポリオレフィン樹脂で被覆してなる。このポリオレフィン樹脂による被覆層は、単層構造であってもよいし、２層以上からなる積層構造であってもよい。
【００３７】
前記ポリオレフィン樹脂としては、１７０〜３４５℃で溶融押出することのできるものの中から適宜選択して用いることができ、例えば、ポリエチレン、ポリプロピレン、ポリブテン等のα−オレフィンの単独重合体及びこれらの混合物などが挙げられる。これらの中でも、溶融押出の適性及びコスト面でポリエチレンが好ましい。
【００３８】
本発明においては、前記ポリオリオレフィン樹脂を１種単独で使用してもよいし、２種以上を併用してもよい。例えば、支持体として紙基材を用いた場合、トナーを加熱定着させるプロセスにおいて、同様にポリエチレン層が軟化して、紙基材中の水分によって生じるポリエチレン層と紙基材との間に膨らみ（ブリスター）や熱マケの発生することがある。一方、高密度ポリエチレンを１種単独で使用した場合、上記問題は解消できるものの、押出ラミネート時の被覆層が不均一となり、前記導電層及び前記紙基材との接着性のバラツキが大きくなるため製品として使用に堪えなくなることがある。そこで、両者を適当にブレンドして併用すると、上記の問題を解消し得る点で有利である。
【００３９】
前記ポリエチレンとしては、密度が０．９４０〜０．９７０ｇ／ｃｍ３である高密度ポリエチレン（ＨＤＰＥ）、０．９１０〜０．９３０ｇ／ｃｍ３である低密度ポリエチレン（ＬＤＰＥ）、線状低密度ポリエチレン（Ｌ−ＬＤＰＥ）等のいずれでもよいが、転写シートの剛性を重視する場合には、ポリプロピレン、前記高密度ポリエチレン（ＨＤＰＥ）、線状低密度ポリエチレン（Ｌ−ＬＤＰＥ）等の混合物を用いるのが好ましい。前記ポリエチレンのメルトインデックスとしては、１．０〜３０ｇ／１０分程度が好ましい。
【００４０】
前記高密度ポリエチレン（ＨＤＰＥ）と前記低密度ポリエチレン（ＬＤＰＥ）とを併用する場合、前記低密度ポリエチレンが１０質量％未満であると、押出により形成される被覆層が不均一で正常なラミネートが不可能となることがあり、高密度ポリエチレンが１０質量％未満であると、充分な耐熱性が得られないことがあり、両者のブレンド比率としては、前記低密度ポリエチレンが１０〜９０質量％、前記高密度ポリエチレンが９０〜１０質量％であることが好ましい。
【００４１】
前記ポリオレフィン樹脂による被覆層は、加熱溶融したポリオレフィン樹脂のペレットを前記紙基材のトナー受容層を設ける面側に、通常ラミネート法、逐次ラミネート法、又はフィートブロックタイプ、マルチマニホールドタイプ、マルチスロットタイプ等の単層若しくは多層押出ダイ、ラミネーター等による押出ラミネート法により被覆することにより好適に形成される。具体的には、前記押出ラミネート法により、加熱溶融した前記ポリオレフィン樹脂をフィルムにしてから直ちに紙基材のトナー受容層を設ける面側を圧着後、冷却することにより、前記ポリオレフィン樹脂による被覆層がラミネートされる。なお前記単層若しくは多層押出用ダイの形状としては、特に制限されるものではないが、一般に、Ｔダイ、コートハンガーダイ等が好適に挙げられる。
【００４２】
本発明においては、前記ポリオレフィン樹脂を前記紙基材のトナー受容層を設ける面側を被覆する前に、前記紙基材表面を、コロナ放電処理、火炎処理、グロー放電処理、又はプラズマ処理などの活性化処理を施すことが好ましい。
【００４３】
前記ポリオレフィン樹脂による被覆層の厚みとしては、該被覆層が単層で形成される場合には、通常５〜６０μｍ程度であり、好ましくは１０〜４０μｍである。前記厚みが、５μｍ未満であると、電子写真用転写シートの耐水性が不十分となり、６０μｍより厚いと、それ以上の性能向上効果は飽和し、コスト面で不利ともなる。
【００４４】
白色度を向上させるために、本発明のポリオレフィン層に白色顔料を含有させることが好ましい。白色顔料の例としては、二酸化チタン、硫酸バリウム、硫酸カルシウム、炭酸バリウム、炭酸カルシウム、リトポン、アルミナ白、酸化亜鉛、シリカ、三酸化アンチモン、燐酸チタン等が挙げられる。これらを単独で或いは混合して用いることができる。白色顔料としては、二酸化チタンが隠蔽力が大きいので特に好ましい。二酸化チタンはルチル型であっても、アナターゼ型でも良く、それらを単独或いは混合して使用してもよい。
【００４５】
前記顔料下塗り層として、顔料と接着剤を主成分とする。前記顔料としては、例えば、重質炭酸カルシウム、軽質炭酸カルシウム、カオリン、焼成カオリン、構造性カオリン、デラミカオリン、タルク、硫酸カルシウム、硫酸バリウム、二酸化チタン、酸化亜鉛、アルミナ、炭酸マグネシウム、酸化マグネシウム、シリカ、アルミノ珪酸マグネシウム、微粒子状珪酸カルシウム、微粒子状炭酸マグネシウム、微粒子状軽質炭酸カルシウム、ホワイトカーボン、ベントナイト、ゼオライト、セリサイト、スメクタイト等の鉱物材料からなる顔料や、ポリスチレン樹脂、スチレン−アクリル共重合樹脂、尿素樹脂、メラミン樹脂、アクリル樹脂、塩化ビニリデン樹脂、ベンゾグアナミン樹脂、並びにこれらの密実型、微小中空粒子型や貫通孔型の有機材料からなる顔料等が挙げられる。本発明では前記顔料の中から１種類あるいは２種類以上を適宜組合せて用いることができる。
【００４６】
前記接着剤としては、水溶性及び／または水分散性の高分子化合物が用いられる。高分子化合物としては、例えば、カチオン性澱粉、両性澱粉、酸化澱粉、酵素変性澱粉、熱化学変性澱粉、エステル化澱粉、エーテル化澱粉等の澱粉類、カルボキシメチルセルロース、ヒドロキシエチルセルロース等のセルロース誘導体、ゼラチン、カゼイン、大豆蛋白、天然ゴム等の天然高分子化合物あるいは半合成高分子化合物、ポリビニルアルコール、イソプレン、ネオプレン、ポリブタジエン等のポリジエン類、ポリブテン、ポリイソブチレン、ポリプロピレン、ポリエチレン等のポリアルケン類、ビニルハライド、酢酸ビニル、スチレン、（メタ）アクリル酸、（メタ）アクリル酸エステル、（メタ）アクリルアミド、メチルビニルエーテル等のビニル系重合体や共重合体類、スチレン−ブタジエン系、メチルメタクリレート−ブタジエン樹脂系等の合成ゴムラテックス、ポリウレタン樹脂、ポリエステル樹脂、ポリアミド樹脂、オレフィン−無水マレイン酸樹脂、メラミン樹脂等から選択できる。ここで、各化合物における「（メタ）アクリル」なる表現はメタアクリルおよびアクリルの双方を意味する。前記高分子化合物の中から、転写シートに要求される品質に応じて、前記接着剤として１種又は２種以上を組合せて適宜選択して使用することができる。
【００４７】
前記接着剤の配合割合は、前記顔料１００質量部に対して５〜５０質量部の範囲であることが好ましく、５〜２０質量部の範囲であることがより好ましい。前記配合割合が５質量部未満の場合、前記配合割合で支持体に塗工された顔料下塗り層表面に、更にトナー受容層を塗工する際に、前記顔料下塗り層を含んだ支持体の表面が、前記トナー受容層用塗工液に含まれる溶媒等によって侵される場合があり、良好な白紙光沢度を得ることが困難になることがある。一方、前記配合割合が５０質量部を超えた場合、中間層を塗工する際に、泡が発生して前記顔料下塗り層の表面にザラツキが発生する場合があり、良好な白紙光沢度を得ることが困難になることがある。
【００４８】
顔料下塗り層用塗布液には、前記顔料及び前記接着剤の他に、各種助剤を必要に応じて添加することも可能である。かかる各種助剤としては、例えば界面活性剤、ｐＨ調整剤、粘度調整剤、柔軟剤、光沢付与剤、分散剤、流動変性剤、導電防止剤、安定化剤、帯電防止剤、架橋剤、サイズ剤、蛍光増白剤、着色剤、紫外線吸収剤、消泡剤、耐水化剤、可塑剤、滑剤、防腐剤、香料等が挙げられる。
【００４９】
中間層の塗工量は、本発明の転写シートの使用目的に応じて適宜に選択される。一般的には、支持体表面の凹凸を完全に覆う程度の量が望ましいため、前記塗工量は乾燥質量で、１〜６０ｇ／ｍ２であり、８〜４０ｇ／ｍ２であることが好ましい。
【００５０】
中間層は、支持体の片面或いは両面に形成される。前記中間層は、１層以上の多層構造とすることも可能である。なお前記支持体の両面に中間層を形成する場合、支持体の表面と裏面で塗工される塗布液の組成と塗工量とは同一でなくてもよい。
【００５１】
また前記支持体表面に形成される顔料下塗り層が多層構造である場合、各層毎に塗布液の組成と塗工量は同一でなくても良い。さらに前記塗布液の組成または前記塗工量は所望の品質に応じて適宜調整される。また前記支持体の片面に前記顔料下塗り層を設けた場合、前記支持体のもう一方の面に合成樹脂層、顔料と接着剤等からなる塗布層又は帯電防止層等を設けて、カール発生を防止することや、印刷適性及び給排紙適性等を付与することも可能である。さらに前記支持体のもう一方の面に種々の後加工、例えば粘着、磁性、難燃、耐熱、耐水、耐油、防滑等の加工を施すことにより、各種の用途適性を付加することも可能である。
【００５２】
前記顔料下塗り層を設けた支持体は、通常の乾燥工程や表面処理工程等において平滑化処理することが好ましい。
【００５３】
前記顔料下塗り層を設けた支持体に平滑化処理を施す際には、通常のスーパーカレンダ、グロスカレンダ、ソフトカレンダ等の平滑化処理装置を用いて行われる。前記平滑化処理はオンマシンやオフマシンで適宜施されてもよく、加圧装置の形態、加圧ニップの数、加温等も通常の平滑化処理装置に応じて適宜調節される。なお、支持体表面に予め顔料と接着剤とからなる塗工層が設けられた市販の用紙を用いることも出来る。
【００５４】
本発明において、任意的な中間層を構成する材料として、各種の無機、有機の顔料、ワックス類、金属石鹸等が含有させることが可能であり、さらに必要に応じ紫外線吸収剤、蛍光染料、撥油剤、消泡剤、粘度調節剤等各種添加剤が所望の効果を損なわない範囲で使用可能である。
【００５５】
本発明において、電子写真用転写シートのトナー受容層としては、公知のトナー受容層が適用できる。トナー受容層を形成する樹脂としては、電子写真感光体または中間転写体から移行するトナーの転写性が良好で、かつトナー受容性の良い樹脂が使用される。このようなトナー受容層用樹脂としては、ポリエステル樹脂、ポリスチレン樹脂、スチレン−アクリル樹脂、ポリカーボネート樹脂、塩化ビニル系樹脂、塩化ビニリデン系樹脂、ポリビニルアセタール樹脂、セルロースアセテートブチレート等のセルロース誘導体樹脂、アクリル樹脂、アイオノマー樹脂などを用いることができる。また画像形成の際に定着ロールによる加熱によって、トナー受容層と融着することを防止するために、樹脂中に架橋剤、滑り剤、及び離型剤等の１種以上が添加されていることが好ましい。また必要に応じて、前記トナー受容層中に蛍光染料、可塑剤、酸化防止剤、紫外線吸収剤、顔料等の１種以上を添加してもよい。これらの添加剤はトナー受容層の形成成分と混合して塗工してもよく、トナー受容層とは別の被覆層としてトナー受容層の上及び／又は下に塗工されていてもよい。
【００５６】
トナー受容層の固形分塗工量は、好ましくは１〜３０ｇ／ｍ２程度であり、より好ましくは３〜２５ｇ／ｍ２である。トナー受容層の塗工量が１ｇ／ｍ２未満ではトナー受容層が支持体表面を完全に覆うことができず、画質の低下を招いたり、定着時の加熱により定着ロールとトナー受容層が接着してしまう融着トラブルが発生することがある。一方、塗工量が３０ｇ／ｍ２を超えると、効果が飽和し、コスト高であるばかりで無く、トナー受容層塗膜の強度が不足したり、トナー受容層の厚みが増大することより記録物の曲げひび割れの発生が著しくなり、画像品位の低下を招くため、好ましくない。
【００５７】
上記中間層、バリア層、トナー受容層等の塗工層を塗工方式で形成する方法としては、エアーナイフコーター、バリバーブレードコーター、ピュアブレードコーター、ロッドブレードコーター、ショートドウェルコーター、カーテンコーター、ダイコーター、グラビアコーター、ロールコーター、スプレーコーター、ディップコーター、バーコーター、コンマコーター、オフセットロールコーター、リバースロールコーター、リップコーター、スライドビードコーター、リバースロールコーター、チャンプレックスコーター、ブラシコーター、ツーロールあるいはメータリングブレード式のサイズプレスコーター、ビルブレードコーター、ショートドウェルコーター、ゲートロールコーター等を適宜用いることができる。乾燥が必要な場合は、塗布を行う上記の装置に組み合わせた従来の方法で行うことができる。また放射線による硬化が必要な場合には、紫外線照射装置、電子線照射装置等の放射線照射装置を適宜使用し、硬化することができる。
【００５８】
本発明の電子写真用転写シートは、帯電を防止する目的、カールを矯正する目的、開封時のプリンター内で電子写真用転写シートの重送を防止する目的などで、電子写真用転写シートの裏面、バリヤ層（Ａ）上に、さらに裏面層を設けることができる。もちろん裏面層形成時にスーパーカレンダ処理を施すことも可能である。
【００５９】
裏面層を設けることにより、電子写真用転写シートをプリンターまたは複写機に供給し、プリンターまたは複写機内を走行させ、プリンターまたは複写機から送り出す操作をスムースに行うことが出来る。裏面層には、必要に応じて滑剤、離型剤、帯電防止剤、有機及び／又は無機顔料等の１種或いは２種以上が含まれていることが好ましい。裏面層の固形分塗工量は０．３〜１０ｇ／ｍ２の範囲が好ましく、更に好ましくは１〜５ｇ／ｍ２である。
【００６０】
本発明の電子写真用転写シートにおける含有水分率は、開封時に３．０〜６．５％の範囲になることにより、印画物が低湿環境や高湿環境で保管されても光沢度低下が発生しにくいため好ましく、４．０〜６．０％であることがより好ましく、４．５〜５．５％の範囲となるように調整されることが特に好ましい。
【００６１】
本発明における支持体として、紙基材を用いることが好ましい。この紙基材に使用するパルプは特に限定されるものではないが、例えば、ＬＢＫＰ（広葉樹晒クラフトパルプ）、ＮＢＫＰ（針葉樹晒クラフトパルプ）、ＬＢＳＰ（広葉樹晒亜硫酸パルプ）、ＮＢＳＰ（針葉樹晒亜硫酸パルプ）等のケミカルパルプを使用することができる。いわゆるＥＣＦパルプやＴＣＦパルプのような塩素フリーパルプが好ましく使用できる。またリンターパルプのような非木材パルプ、古紙パルプ、ＧＰ（グランドパルプ）、ＴＭＰ（サーモメカニカルパルプ）等の高収率パルプも地合の悪化程度を考慮し、かつ塗工後の白色度が低くなり過ぎない程度に、色再現性を考慮し、単独あるいは２種以上混合して使用することができる。塗工後の白色度を高くするために、紙基材に前記のパルプを適宜選択して使用するか、パルプの漂白工程を強化したパルプの使用や、パルプスラリー中への蛍光染料を添加してもよい。
【００６２】
本発明に使用する紙基材は、密度を上げ、表面平滑性を制御し、塗工適性を良くするため、また塗工後の不透明度、白色度の調整等のために填料を含有させることが出来る。ここで使用できる填料としては、重質炭酸カルシウム、軽質炭酸カルシウム等の炭酸カルシウム類、カオリン、焼成クレー、パイロフィライト、セリサイト、タルク等のケイ酸類、二酸化チタン等の無機顔料、および尿素樹脂、スチレン等の密実型、中空型または貫通孔型の有機顔料を挙げることが出来るが、これらに限定されるものではない。
【００６３】
填料の配合量は、特に限定されるものではないが、３〜１５質量％の範囲が好ましい。填料の配合量が、３質量％を下回ると、填料による光の屈折が低下し、不透明度が低下することがある。また填料の配合量が、１５質量％を上回ると、紙の剛さが低下し、紙基材の紙層中での繊維間結合を阻害するため層間強度を低下させることがあり、好ましくない。
【００６４】
本発明の紙基材に使用するサイズ剤等の各種薬品は、内添または外添により使用することができる。サイズ剤の種類は、ロジン系サイズ剤、合成サイズ剤、石油樹脂系サイズ剤、中性サイズ剤等の公知のサイズ剤を挙げることができ、さらに硫酸バンド、カチオン化澱粉等の適当な定着剤を組み合せても使用できる。プリント後の用紙保存性の観点から、アルキルケテンダイマー、アルケニル無水コハク酸系サイズ剤等の中性サイズ剤が好ましい。
【００６５】
さらに、本発明の電子写真用転写シートにおいては、支持体の裏面側に粘着層、剥離層、剥離シート基材を順次積層した構成にしてもよい。この構成において、粘着層と剥離層の間で剥離可能であり、いわゆるシールタイプまたは、ラベルタイプの電子写真用転写シートとすることも出来る。
【実施例】
【００６６】
以下に実施例を挙げて本発明を詳細に説明するが、勿論本発明はこれに限定されるものではない。なお実施例中の「部」及び「％」はすべて「質量部」及び「質量％」を示す。
【００６７】
実施例１
（バリヤ層用塗料の調製）
膨潤性無機層状化合物の水分散液（粒子径６．３μｍ、陽イオン交換容量１００ｍｅｑ／１００ｇ、５％水分散液、商標：Ｎａ−ＴＳ、トピー工業社製）１００部に、撹拌しながら酸変性ＳＢＲラテックス（固形分５０％、スチレン単量体５７部、ブタジエン単量体４０部、メタクリル酸３部、ガラス転移温度−１０℃、ゲル分率９０％、粒子径２９０ｎｍ、ｐＨ６．８、商標：Ｌ１３８８、旭化成工業社製）１００部を加え、撹拌した。これに、含窒素化合物（カチオン化度２．５ｍｅｑ／ｇ、変性ポリアミド系樹脂、ｐＨ７．２、固形分５０％、商標：ＳＰＩ２０３（５０）、住友化学工業社製）を１％アンモニア水溶液で１０質量％に希釈したものを４０部添加、撹拌してバリア層用塗料とした。このバリア層用塗料は、固形分２４％、ｐＨ８．２、粘度６０ｃｐｓであった。
【００６８】
（バリア層塗工シートの作成）
上記バリヤ層用塗料を、１８０ｇ／ｍ２の上質紙の裏面側にメイヤーバーを用いて塗工量が１５ｇ／ｍ２（固形分）となるように塗工後、熱風循環乾燥機を用いて１１０℃、１分間乾燥させてバリヤ層（Ａ）を形成した。さらに、記録面側にもバリヤ層用塗料をバーコーターを用いて塗工量が１５ｇ／ｍ２（固形分）となるように塗工後、熱風循環乾燥機を用いて１１０℃、１分間乾燥させ、バリヤ層（Ｂ）を形成した。その後、コットン／チルドの構成からなるスーパーカレンダを線圧９０Ｋｇ／ｃｍ、スピード１０ｍ／ｍｉｎで通して、バリア層塗工シートを得た。バリア層塗工シートの断面観察により測定した厚みから算出した膨潤性無機層状化合物のアスペクト比は２７００であった。
【００６９】
（電子写真用転写シートの作成）
ポリエステル樹脂（商品名：バイロン２００、東洋紡製）１００部をトルエン／メチルエチルケトン＝１／１（質量比）の混合溶媒２００部に溶解し、混合撹拌してトナー受容層用塗液を得た。次いで、前記バリア層塗工シートのバリア層（Ｂ）上に、バーコーターを用い、乾燥後の塗工量が２０ｇ／ｍ２となるように、トナー受容層用塗液を塗工乾燥して電子写真用転写シートを得た。なおこの電子写真用転写シートの開封時の含有水分率が５．０％となるように調整した。
【００７０】
実施例２
実施例１のバリヤ層塗工シートの作成において、バリヤ層（Ａ）を上質紙の裏面側の面にのみ１５ｇ／ｍ２（固形分）となるように形成してバリヤ層塗工シートを作成した以外は、実施例１と同様にして、電子写真用転写シートを得た。なおこの電子写真用転写シートの開封時の含有水分率が５．０％となるように調整した。
【００７１】
実施例３
実施例１の電子写真用転写シートの作成において、トナー受容層用ポリエステル樹脂（商品名：バイロン２００、東洋紡社製）１００部の代わりにスチレン−アクリル樹脂（商品名：Ｓ１０３０、東亜合成社製）１００部を用いた以外は、実施例１と同様にして、電子写真用転写シートを得た。なおこの電子写真用転写シートの開封時の含有水分率が５．０％となるように調整した。
【００７２】
実施例４
実施例１の電子写真用転写シートの作成において、支持体として、１８０ｇ／ｍ２の上質紙の代わりに、市販コート紙１５７ｇ／ｍ２品（ＯＫトップコートＮ、王子製紙社製）を用いた以外は、実施例１と同様にして、電子写真用転写シートを得た。なお、この電子写真用転写シートの開封時の含有水分率が５．０％となるように調整した。
【００７３】
実施例５
実施例１の電子写真用転写シートの作成において、１８０ｇ／ｍ2の上質紙の裏面側にバリヤー層を形成しスーパーカレンダー処理を行った後、表面側にコロナ放電処理を行い、溶融押出機を用いて、密度０．９００ｇ／ｃｍ３のポリプロピレンを厚みが３０μｍとなるように熱可塑性樹脂による中間層を形成した。さらに、この中間層上に実施例１と同様のトナー受容層を形成して、電子写真用転写シートを得た。なお、この電子写真用転写シートの開封時の含有水分率が５．０％となるように調整した。
【００７４】
実施例６
実施例１の電子写真用転写シートの作成において、開封時の含有水分率を２．８％となるように調整した以外は、実施例１と同様にして、電子写真用転写シートを得た。
【００７５】
実施例７
実施例１の電子写真用転写シートの作成において、開封時の含有水分率を６．８％となるように調整した以外は、実施例１と同様にして、電子写真用転写シートを得た。
【００７６】
比較例１
実施例１のバリヤ層用塗料の調製において、膨潤性無機層状化合物を含有しない水分散液を用いた以外は、実施例１と同様にして、電子写真用転写シートを得た。なおこの電子写真用転写シートの開封時の含有水分率が５．０％となるように調整した。
【００７７】
比較例２
実施例１の電子写真用転写シートの作成において、１８０ｇ／ｍ２の上質紙の両面にコロナ放電処理を行った後、溶融押出機を用いて、一方の面に密度０．９２３ｇ／ｃｍ３の低密度ポリエチレン、もう一方の面に密度０．９６７ｇ／ｃｍ３の高密度ポリエチレンをそれぞれ厚みが３０μｍとなるように塗布を行った。次に、低密度ポリエチレン層を形成した面に、実施例１で用いたトナー受容層用塗液を乾燥後の塗工量が２０ｇ／ｍ２となるように、バーコーターを用いて塗工乾燥して電子写真用転写シートを得た。なおこの電子写真用転写シートの開封時の含有水分率が５．０％となるように調整した。
【００７８】
評価
上記の各実施例及び比較例で得られた電子写真用転写シートについて、それぞれ下記の方法により評価を行い、得られた結果を表１に示す。
【００７９】
〔画像品質の評価〕
リコー社製カラーレーザープリンターＩＰＳｉＯ  ＣＸ９０００およびＩＰＳｉＯ  ＣＸ２５００にて印画試験を行い、画像品質を評価した。なお画像としては、ＩＳＯ／ＪＩＳ−ＳＣＩＤ  ＪＩＳ  Ｘ  ９２０１−１９９５  Ｎ３画像及び電子写真学会テストチャート  Ｎｏ．５−１  １９９５画像を用い、Ａ４サイズのシートに印画し、次の基準で評価した。
○  均一な画像
△  若干、画像に光沢ムラがあるが、実用レベル
×  画像に光沢ムラ等が見られ、実用上問題あり
【００８０】
〔光沢度低下の防止効果の評価１〕
作成した各電子写真用転写シートについて、リコー社製カラーレーザープリンターＩＰＳｉＯ  ＣＸ９０００を用い、２０％グレー画像でベタ記録を行い、評価サンプルを得た。つぎに評価サンプルの画像部の表面の、２０°光沢度を測定した。さらに、各サンプルを３２℃、８０％ＲＨの環境下に７２時間放置し、加湿処理を行った後の表面光沢度を測定して、光沢度低下の防止効果の評価を行った。
【００８１】
〔光沢度低下の防止効果の評価２〕
作成した各電子写真用転写シートについて、リコー社製カラーレーザープリンターＩＰＳｉＯ  ＣＸ９０００を用い、２０％グレー画像でベタ記録を行い、評価サンプルを得た。つぎに評価サンプルの画像部の表面の、２０°光沢度を測定した。さらに、各サンプルを５５℃ドライの環境下に２４時間放置し、脱湿処理を行った後の表面光沢度を測定して、光沢度低下の防止効果の評価を行った。
【００８２】
【表１】
2006221131.tif 000002
【産業上の利用可能性】
【００８３】
本発明に係る電子写真用転写シートは、高画質画像が得られ、印画画像の経時による光沢低下の無い画像保存性を有するものであり、実用的に価値の高いものである。